(57)【要約】０．００２〜１．５質量％以下のチタンを含有し、残部がクロムおよび不可避的不純物からなり、溶製または鋳造のみにより得られることを特徴とするクロム基合金とする。溶製のみにより得ることができ、室温延性と良好な加工性を有し、かつ１３００℃程度の高温でも優れた高温強度および耐酸化性を備えたクロム基合金とその製造方法を提供する。【特許請求の範囲】
【請求項１】
０．００２〜１．５質量％の範囲内のチタンを含有し、残部がクロムおよび不可避的不純物からなり、溶製または鋳造のみにより得られたものであることを特徴とするクロム基合金。
【請求項２】
０．１〜０．５質量％の範囲内のチタンを含むことを特徴とする請求項１記載のクロム基合金。
【請求項３】
０．００２〜１．５質量％の範囲内のチタン並びに０．５〜１８質量％の範囲内のレニウムを含有し、残部がクロムおよび不可避的不純物からなり、溶製または鋳造のみにより得られたものであることを特徴とするクロム基合金。
【請求項４】
０．１〜０．５質量％の範囲内のチタンを含むことを特徴とする請求項３記載のクロム基合金。
【請求項５】
０．００２〜１．５質量％の範囲内のチタン並びに合計で３０質量％以下のモリブデン、タングステン、鉄、ルテニウム、コバルト、ロジウム、ニッケル、白金およびイリジウムからなるグループより選択した少なくとも１以上の元素を含有し、残部がクロムおよび不可避的不純物からなり、溶製または鋳造のみにより得られたものであることを特徴とするクロム基合金。
【請求項６】
０．１〜０．５質量％の範囲内のチタンを含むことを特徴とする請求項５記載のクロム基合金。
【請求項７】
選択した少くとも１以上の元素の合計量が０．１〜１０質量％の範囲内であることを特徴とする請求項５または６記載のクロム基合金。
【請求項８】
０．００２〜１．５質量％の範囲内のチタンと、０．５〜１８重量％の範囲内のレニウム並びに合計で３０質量％以下のモリブデン、タングステン、鉄、ルテニウム、コバルト、ロジウム、ニッケル、白金およびイリジウムからなるグループより選択した少くとも１以上の元素を含有し、残部がクロムおよび不可避的不純物からなり、溶製または鋳造のみにより得られたものであることを特徴とするクロム基合金。
【請求項９】
０．１〜０．５質量％の範囲内のチタンを含むことを特徴とする請求項８記載のクロム基合金。
【請求項１０】
選択した少くとも１以上の元素の合計量が０．１〜１０質量％の範囲内であることを特徴とする請求項８または９記載のクロム基合金。
【請求項１１】
請求項１ないし１０のいずれかに記載のクロム基合金を製造する方法であって、原料を溶製あるいは鋳造のみすることを特徴とするクロム基合金の製造方法。
【発明の詳細な説明】
【技術分野】
【０００１】
この出願の発明は、クロム基合金とその製造方法に関するものである。さらに詳しくは、この出願の発明は、溶製のみにより得られ、室温延性と良好な加工性を有し、かつ１３００℃程度の高温でも優れた高温強度および耐酸化性を備えたクロム基合金とその製造方法に関するものである。
【背景技術】
【０００２】
ガスタービンにおいて動静翼に使用されているニッケル基耐熱合金の耐用温度は、その融点の制約により、コーティングや空冷による対応を併用しても、１１００℃が限界であるといわれている。そこで、高融点（１８６３℃）で、良好な耐酸化性および比較的低い密度を備えているクロムやクロム基合金が、ニッケル基耐熱合金の代替合金として期待されてきた。【０００３】
しかし、クロムおよびクロム基合金は、室温で延性および靭性が欠如し、高温での窒素吸収により室温で脆化するといった欠点を有することから、耐熱構造用合金として実用化されたクロム基合金はないというのが実情であった。【０００４】
そのような状況下、Ａｌ，Ｔｉ，Ｚｒ，Ｈｆ，Ｙのいずれか１種あるいは２種以上の金属０．０１〜１０ａｔ％と残部が実質的にクロムからなる合金について、溶製後２００〜７００℃の高温で圧延し、次いで温間圧延することが示された（特許文献１）。
【特許文献１】特願平１−１２９９４６号公報
【発明の開示】
【発明が解決しようとする課題】
【０００５】
しかしながら、上記の特許文献１には、得られるクロム合金の延性脆性遷移温度が２００〜７００℃であることが記載されており、クロムにＡｌ，Ｔｉ，Ｚｒ，Ｈｆ，Ｙ等を添加した場合に、この遷移温度よりも低い、たとえば室温での引張延性は改善できないことを示していた。つまり、特許文献１では、ある特定の圧延条件下で、当該合金の圧延体が製造できることを示しているにすぎないものであり、さらには、このような特定の圧延条件下でのみクロム合金に延性が発現できることを示してもいた。また、上記のクロムからなる合金は、７０％以上の圧延による合金組織の調整が必須とされているため、たとえばガスタービンの動静翼等の鋳造品としては利用することができないという欠点があった。
また、出発材料として高純度材料を用い、Ｃ＋Ｎ＋Ｏ＋Ｓの４種の不純物量を１７０ｍａｓｓ  ｐｐｍ以下と、通常の合金材料よりも著しく低く抑える必要があり、高コストで高価なものとなってしまっていた。そして、さらには、高温特性、特に近年要求されている１３００℃程度のでの機械的特性については一切考慮されておらず、耐熱構造用合金としての利用は全くなされていない。【０００６】
そこで、この出願の発明は、以上のとおりの事情に鑑みてなされたものであり、従来技術の問題点を解消し、室温延性と良好な加工性を有し、かつ１３００℃程度の高温でも優れた高温強度および耐酸化性を備えたクロム基合金とその製造方法を提供することを課題としている。
【課題を解決するための手段】
【０００７】
この出願の発明は、上記の課題を解決するものとして、０．００２〜１．５質量％の範囲内のチタンを含有し、残部がクロムおよび不可避的不純物からなり、溶製または鋳造のみにより得られることを特徴とするクロム基合金を提供する。【０００８】
そしてこの出願の発明は、上記の発明について、０．１〜０．５質量％の範囲内のチタンを含むことを特徴とするクロム基合金を提供し、さらには、上記のとおりのチタン含有のクロム基合金において、０．５〜１８質量％のレニウムを含むクロム基合金や、モリブデン、タングステン、鉄、ルテニウム、コバルト、ロジウム、ニッケル、白金およびイリジウムからなるグループより選択した少なくとも１以上の元素を、合計で３０質量％以下含むクロム基合金をも提供する。【０００９】
加えてこの出願の発明は、上記のクロム基合金を製造する方法であって、原料を溶製あるいは鋳造のみすることを特徴とするクロム基合金の製造方法を提供する。
【発明の効果】
【００１０】
この出願の発明によって、溶製のみにより製造可能な、室温延性と良好な加工性を有する軽量クロム基合金が提供される。このクロム基合金は、たとえ不純物元素の合計量が１０００ｍａｓｓ  ｐｐｍ程度の量であっても、優れた耐酸化性および高温強度を示すことができる。また、この特性は、１３００℃程度までの高温で繰り返し使用しても維持される。さらに、この出願の発明のクロム基合金は、鋳造品としての製造が可能とされているため、ガスタービンの動静翼をはじめとし、航空用ジェットエンジンおよび産業用ガスタービンの翼、吸入および排出バルブ、ロッカーアーム、またオートバイおよび自動車エンジンの連結棒および耐熱ホイールなどといった、各種の耐熱部品への利用が可能とされる。特に、クロムを７０質量％以上含む高クロム基合金は、たとえば、ガスタービンの動静翼、コンプレッサーの翼などに使用することができる。
【図面の簡単な説明】
【００１１】
【図１】図１はこの発明のクロム基合金の室温（２５℃）での引張歪とＴｉ量の関係を例示した図である。
【図２】図２はこの発明のクロム基合金の０．２％圧縮降伏強度と温度の関係を例示した図である。
【図３】図３はこの発明のクロム基合金の１１００℃における耐酸化性を例示した図である。
【図４】図４はこの発明のクロム基合金の１３００℃における耐酸化性を例示した図である。
【発明を実施するための最良の形態】
【００１２】
この出願の発明は上記のとおりの特徴をもつものであるが、以下にその実施の形態について説明する。【００１３】
この出願の発明者らは、純クロムに、チタンのみを、少量添加するだけで、クロムの低温脆性が著しく改善され、室温延性が発現することを見出し、この出願の発明を成すに至った。すなわち、この出願の発明のクロム基合金は、化学組成としては、０．００２質量％〜１．５質量％のチタンを含有し、残部がクロムおよび不可避的不純物からなることを特徴としている。【００１４】
このようなチタンの添加によるクロムの室温延性の発現は、チタンを０．００２質量％〜１．５質量％程度添加した際に得ることができるが、とりわけチタン量を０．５質量％程度とすることで１５％程度の良好な室温延性を得ることができる。そしてさらに、チタンの添加によって、このクロム基合金は、高温強度もが高められている。このような優れた特性を安定して得るには、チタンを例えば０．００５質量％以上含むようにすることが例示される。【００１５】
一方で、この出願の発明のクロム基合金において、チタン量あたりの延性付与効果としては、チタンを０．０１質量％以下、より限定的には０．００９質量％以下含む場合に、顕著にみることができる。このように、この出願のクロム基合金においては、極少量のチタンの添加のみにより、十分な室温延性が付与されるのである。【００１６】
なお、不可避的不純物については、通常の量、例えばｐｐｍオーダーの含有が許容される。より具体的には、不可避的不純物は、１０００ｐｐｍ程度までとすることが例示される。これらの不可避的不純物としては、代表的には、酸素、窒素、炭素、硫黄およびリン等の格子間元素が考慮される。【００１７】
さらにこの出願の発明が提供するクロム基合金は、上記のチタンに加えて、０．５〜１８質量％のレニウムを含むことを特徴としている。チタンとともに、０．５〜１８質量％のレニウムを複合して含むことで、この出願の発明のクロム基合金は、室温での引張延性はもちろんのこと、さらに引張強度および耐酸化性が高められることになる。たとえば、クロムに０．１質量％のチタンと１０質量％のレニウムを複合添加したＣｒ−１０Ｒｅ−０．１Ｔｉ合金については、溶製のままで、１３００℃における降伏強度が１５０ＭＰａ以上を示す。これは純クロムに比べて約３倍の優れた値である。【００１８】
また、この出願の発明のクロム基合金は、モリブデン、タングステン、鉄、ルテニウム、コバルト、ロジウム、ニッケル、白金およびイリジウムからなるグループより選択した少なくとも１以上の元素を、合計で３０質量％以下含むことも考慮される。これらは、周期律表のＶ，ＶＩ，ＶＩＩ及びＶＩＩＩ族から選択された固溶硬化作用を有する元素であって、存在可能な置換合金元素である。これらは、クロム基合金が所望の特性となるように、合計で３０質量％以下含むようにすることができる。これらの元素の添加により、さらに引張強度と引張延性が向上されることになる。好適には、その合計量は０．１〜１０質量％の範囲内とすることが一般的に考慮される。室温延性を確保するためには、１元素あたり１０質量％を超えないように含有させることが好ましい。【００１９】
なお、この出願の発明のクロム基合金は、ｐｐｍオーダーで不可避的不純物の含有が許容されているため、原料および各種の添加元素は、いずれも商用レベルの純度のものを用いることができ、高純度品を準備する必要はない。【００２０】
以上のこの出願の発明のクロム基合金は、最も簡便には、上記のとおりの組成となるように配合した原料を、溶製あるいは鋳造することのみで、製造することができる。または、機械的特性に影響を与えない程度の不純物しか混入することがなければ、適切な単結晶成長法や、他の公知の合金製造方法等によって製造することもできる。もちろん、このようにして得られたクロム基合金に対し、さらに鍛造、圧延等の高温加工を施して所望の製品を得ることもできる。【００２１】
以下、添付した図面に沿って実施例を示し、この出願の発明の実施の形態についてさらに詳しく説明する。もちろん、この発明は以下の例に限定されるものではなく、細部については様々な態様が可能であることは言うまでもない。
【実施例】
【００２２】
表１に示した組成のＣｒをベース原料とし、表２に示したとおりＴｉ、ＲｅおよびＩｒを添加して、溶製のみによりＣｒ基合金を製造した。溶解は、アルゴンガス雰囲気中で、水冷銅るつぼを持つ炉にて行った。得られた合金塊より試験片を切り出して試料１〜１３とし、各種の評価試験を行った。その結果を、図１〜３に示した。【００２３】
【表１】
2006077841.tif 000002
【００２４】
【表２】
2006077841.tif 000003
【００２５】
図１は、得られた試料１〜７の室温（２５℃）での引張歪とＴｉ含有量の関係を示す図である。試料１のクロム単体の歪量はほぼ０であったが、チタンを添加することで著しく歪量が増大し、たとえば試料５のＣｒ−０．５Ｔｉ合金では歪量１４％と、溶製のままで優れた室温延性が得られることが示された。【００２６】
図２は、得られた試料１，４および１０の０．２％圧縮降伏強度と温度の関係を示す図である。試料４および１０は、チタンとレニウムの添加による固溶強化で、試料１のクロム単体に比べて強度が大幅に高められた。特に、チタンとレニウムが複合添加された試料１０については、室温から１３００℃までの全ての範囲で試料１の約２倍、とりわけ１３００℃の高温については約３倍もの高強度を示すことが確認された。【００２７】
図３および図４は、得られた試料１、１０および１１の１１００℃および１３００℃における耐酸化性をそれぞれ示す図である。耐酸化性は、上記高温大気中に２００時間暴露した試験片の単位面積あたりの重量変化で評価した。図３および図４から明らかなとおり、試料１０および１１は、１１００℃以上の高温において試料１のクロム単体に比べて重量変化がほぼ０で安定しており、長時間にわたって極めて優れた耐酸化性を有することが確認された。【００２８】
表３に、試料１、８、１０、１２および１３の室温での引張特性を試験した結果を示した。【００２９】
【表３】
2006077841.tif 000004
【００３０】
試料８、１０、１２、１３のいずれも、試料１のクロム単体に比べて引張特性が改善されたが、試料８および１２のＲｅまたはＩｒを単独で添加した試料よりも、さらにチタンを複合添加した試料１０および１３の方が、引張延性および引張強度ともにより高くなることが示された。
【図１】
2006077841.tif 000005
【図２】
2006077841.tif 000006
【図３】
2006077841.tif 000007
【図４】
2006077841.tif 000008
【手続補正書】
【提出日】平成19年5月14日(2007.5.14)
【手続補正１】
【補正対象書類名】特許請求の範囲
【補正対象項目名】全文
【補正方法】変更
【補正の内容】
【特許請求の範囲】
【請求項１】
（削除）
【請求項２】
（削除）
【請求項３】
０．００２〜１．５質量％の範囲内のチタン並びに０．５〜１８質量％の範囲内のレニウムを含有し、残部がクロムおよび不可避的不純物からなり、溶製または鋳造のみにより得られたものであることを特徴とするクロム基合金。
【請求項４】
０．１〜０．５質量％の範囲内のチタンを含むことを特徴とする請求項３記載のクロム基合金。
【請求項５】
０．００２〜１．５質量％の範囲内のチタン並びに合計で３０質量％以下のモリブデン、タングステン、鉄、ルテニウム、ロジウム、ニッケル、白金およびイリジウムからなるグループより選択した少くとも１以上の元素を含有し、残部がクロムおよび不可避的不純物からなり、溶製または鋳造のみにより得られたものであることを特徴とするクロム基合金。
【請求項６】
０．１〜０．５質量％の範囲内のチタンを含むことを特徴とする請求項５記載のクロム基合金。
【請求項７】
選択した少くとも１以上の元素の合計量が０．１〜１０質量％の範囲内であることを特徴とする請求項５または６記載のクロム基合金。
【請求項８】
０．００２〜１．５質量％の範囲内のチタンと、０．５〜１８重量％の範囲内のレニウム並びに合計で３０質量％以下のモリブデン、タングステン、鉄、ルテニウム、コバルト、ロジウム、ニッケル、白金およびイリジウムからなるグループより選択した少くとも１以上の元素を含有し、残部がクロムおよび不可避的不純物からなり、溶製または鋳造のみにより得られたものであることを特徴とするクロム基合金。
【請求項９】
０．１〜０．５質量％の範囲内のチタンを含むことを特徴とする請求項８記載のクロム基合金。
【請求項１０】
選択した少くとも１以上の元素の合計量が０．１〜１０質量％の範囲内であることを特徴とする請求項８または９記載のクロム基合金。
【国際調査報告】
2006077841.tif 000009
2006077841.tif 000010